(57)【特許請求の範囲】
【請求項１】
樹脂エマルジョンに、ジェランガムの水溶液とアクリルウレタン共重合樹脂エマルジョンおよび／またはアクリルシリコン共重合樹脂エマルジョン並びに着色顔料の水分散体との混合物を繊維状にまたは鱗片状にゲル化させたジェランガムの含水着色ゲル粒子、を分散させたことを特徴とする多彩模様被覆組成物。
【請求項２】
塩化カルシュウム、塩化マグネシュウムの０．５〜０．１％の水溶液をゲル化剤として使用してゲル化させたものである請求項１の多彩模様被覆組成物。
【請求項３】
含水着色ゲル粒子が繊維状および／または鱗片状のものである請求項１または２の多彩模様被覆組成物。
【請求項４】
樹脂エマルジョンが、合成樹脂アクリルウレタンエマルジョンおよび／または合成樹脂アクリルシリコンエマルジョンである請求項１ないし３のいずれかの多彩模様被覆組成物。
【請求項５】
ジェランガムの含水着色ゲル粒子として、色調の異なった複数のゲル着色粒子を使用する請求項１ないし４のいずれかの多彩模様被覆組成物。
【請求項６】
色調の異なった複数のゲル着色粒子の一部分が透明なものである請求項５の多彩模様被覆組成物。
【発明の詳細な説明】
【０００１】
【産業上の利用分野】
本発明はジェランガムの含水着色ゲル粒子を使用する多彩模様被覆組成物に関する。
【０００２】
【従来の技術】
多彩模様被覆組成物（塗料）は、１回塗るだけで、いくつもの色が斑点や斑紋状の模様にちりばめた塗膜を与える被覆組成物（塗料）のことで、１つの塗料の中に、この塗料と溶け合わない色の違った塗料を懸濁させた非相溶形と着色したポリマー粒子や珪砂を着色骨材として用いたものがある。色調や光沢の組み合わせによりいろいろな意匠性をもった塗膜を得ることができるため、家電製品、建築材等に適用されている。
【０００３】
多彩模様塗料の水性タイプのもの、すなわち水性の多彩被覆組成物は、水媒体中に、媒質として非相溶性である有機溶剤に溶解した合成樹脂、または油脂もしくは脂肪酸と重縮合した高粘度合成樹脂に適当な着色剤を添加したものを懸濁させた組成物である。この組成物を吹き付け、またはコテ、ヘラで被塗面に被覆している。
【０００４】
建築には入り隅、出隅、面の箇所の連続である。この様な箇所に多彩塗料を被覆した場合、従来より避けられない欠陥として入り隅には塗材が多く被覆され、出隅には塗材が少なく、面には比較的に均一に被覆される等、３カ所３様な不均一な被覆がなされていたのが通常であり、今までの多彩模様塗材の普及浸透が阻まれていた、大きな原因でもあった。
【０００５】
今一つ付け加えれば視認できる結果として、模様柄に各箇所相互において柄行きに因っては、見苦しいまでの大幅な差異が生じていたことの解決がなされていなかった。従って、比較的、多彩模様組成中の混合されたゲル着色粒子相互の色調の色差が大きな場合は被覆された柄模様の不均一の差が目立ち易い、従来より、この様な現象を解決するには粘度を調整して塗布量のより均一化を図ること、多彩塗料の吹き付け塗装時の空気による移動を防止する方法として空気の圧力を低めたりして、作業効率は極端に悪くなるがこの様なことが一元的に行われてきた。
【０００６】
【発明が解決しようとする課題】
本発明は、明らかにかつ容易に視認できる多彩にして平滑な被覆とすることができる多彩模様被覆組成物を提供することを目的とする。本発明は、吹き付けにより、経済的に、作業が容易に、かつ、画一的な仕上がりで美しい多彩模様の被覆とすることができる多彩模様被覆組成物を提供することを目的とする。
本発明は、入り隅、出隅、面の箇所の連続である建築物に用いた場合にも３カ所３様ではなく均一な被覆を形成することができる多彩模様被覆組成物を提供することを目的とする。また本発明は、比較的、多彩模様組成中の混合されたゲル着色粒子相互の色調の色差が大きな場合も柄模様を均一に形成することができる多彩模様被覆組成物を提供することを目的とする。さらにまた本発明は、粘度を調整して塗布量のより均一化を図ったり、多彩塗料の吹き付け塗装時の空気の圧力を低めたりしないで、作業効率よく柄模様を均一に被覆することができる多彩模様被覆組成物を提供することを目的とする。
【０００７】
含水ゲルの被覆材としての問題点は含水量が多く乾燥に時間を要することである。ところが、形状を鱗片状にすることにより、粒子の形状は大きく保ちながら体積を小さくすることが可能である。本発明は、目的である粒子の含水量を少なくし乾燥を速めることができる多彩模様被覆組成物を提供することを目的とする。
【０００８】
【課題を解決するための手段】
上記のような状況の下で本発明者は鋭意研究し、透明又は着色された繊維状微細粒子を多彩模様組成に併用することで、柄の不均一な仕上がりが大幅に改善されること、また、比較的大きな粒子は吹き付け塗装時において吹き付け空気により被塗面に被着後移動することがあるが、鱗片状であることで吹き付け空気による移動が大幅に軽減され、さらに、繊維状微細粒子と併用することで積極的に空気による移動を制し得てより均一に美麗な多彩模様被覆とすることができることを見いだし、これらの思想を他にも及ぼし用いれば液状被覆材に対する信頼と、多彩模様塗料の普及が躍進するものと、これらの知見を基にさらに研究をすすめついに本発明を完成させた。これらのことがなし得たことで多彩模様塗材に対する問題が一挙に解決された。
【０００９】
本発明は、樹脂エマルジョンにジェランガムの含水着色ゲル粒子を分散させたことを特徴とする多彩模様被覆組成物である。ジェランガムのゲル着色粒子としては、ジェランガムの水溶液とアクリルウレタン共重合樹脂エマルジョンおよび／またはアクリルシリコン共重合樹脂エマルジョン並びに着色顔料の水分散体との混合物をゲル化させたものである。そのゲル化は塩化カルシュウム、塩化マグネシュウムの０．５〜０．１％の水溶液をゲル化剤として使用して行われる。
【００１０】
本願発明で使用するジェランガムの含水着色ゲル粒子について説明する。
ジェランガムは、水草から採取された微生物、シュードモナス・エロディア（Ｐｓｅｕｄｏｍｏｎａｓ  ｅｌｏｄｅａ）がブドウ糖等を栄養源として菌体外に産出する多糖類を分離・精製した天然の多糖類である。キサンタンガムと同様米国メルク社ケルコディヴィジョンにより開発され、工業的に生産される天然ガム質である。ジェランガムは通常食品用のゲル化・安定剤として用いられ、（１）ゲル化力が強く、イオンの存在下、低い濃度でゲル化する、（２）強力な耐酸、耐熱、耐酵素性を示し最も安定な天然ガムの１つであり、（３）透明性、フレーバーリリースにすぐれ、ゲル化剤として適している。ジェランガムは次のような４つの糖分子の、くり返し単位より成る多糖類である。
【化１】
0003840280.tif 000002
【００１１】
ジェランガムは金属イオンまたは糖の存在下、ゲルを形成するが、ゲル化させるには、ジェランガムを完全に溶解させることが重要である。それ自身でもおよそ０．４％以上の濃度でゲル化するが、わずか０．２％の濃度でもＣａ+2イオン８０ｐｐｍ（０．００８％）の存在で強固なゲルを形成する。通常ジェランガムの熱水溶液に、よくかくはんしながらカオチン溶液を加えた後、冷却することによって、ジェランガムのゲルが得られる。ジェランガムはきわめてゲル力価の高いゲル化剤であり、ジェランガムはカオチンの存在下わずか０．１％でゲル化し、０．５％濃度でのゲル強度は寒天の８倍、カラギーナンの２５倍となっている。
【００１２】
ジェランガムのゲル着色粒子は、好ましくは繊維状または鱗片状として使用される。繊維状および鱗片状のものを組み合わせて使用することもできる。ゲル着色粒子は、ジェランガムの水溶液とアクリルウレタン共重合樹脂エマルジョンおよび／またはアクリルシリコン共重合樹脂エマルジョン並びに着色顔料の水分散体との混合物を繊維状にまたは鱗片状にゲル化させたものである。したがって、本発明は、樹脂エマルジョンにジェランガムの繊維状および／または鱗片状含水着色ゲル粒子を分散させたことを特徴とする多彩模様塗料用ベース組成物である。
【００１３】
ジェランガムの繊維状含水着色ゲル粒子は、ジェランガムを加温水にて溶解し、得られたジェランガムの水溶液に、アクリルウレタン共重合樹脂エマルジョンおよび／またはアクリルシリコン共重合樹脂エマルジョン並びに着色顔料の水分散体を均一に混合し、このジェランガムの水溶液とアクリルウレタン共重合樹脂エマルジョンおよび／またはアクリルシリコン共重合樹脂エマルジョン並びに着色顔料の水分散体との混合物を繊維状にゲル化させることにより製造することができる。
【００１４】
粒子の耐水性を向上する目的で含水着色ゲル粒子組成中の合成樹脂エマルジョンの増量等適宜調整することができる。酸化チタンの水分散体と各種着色顔料を併用することにより淡彩色に、酸化チタンの水分散体に替えて各種着色顔料水分散体を使用するにより各色の色調の粒子とすることができる。また、着色水分散顔料の添加量を調節することにより、粒子の隠蔽力の強弱を調整して目的用途に適合させることができる。
【００１５】
繊維状の含水着色ゲル粒子は微細なものとすることができる。例えば、微細繊維状白色ゲル粒子は径が０．１〜０．３ｍｍ、長さが２〜３ｍｍの繊維状の白色ゲル粒子とすることができる。微細な繊維状の含水着色ゲル粒子は、次のように作出される。ジェランガムを加温水にて溶解し、アクリルウレタン共重合樹脂エマルジョン、アクリルシリコン共重合樹脂エマルジョン等の各種エマルジョンに着色顔料の水分散体を均一に混合する。該混合物を塩化カルシュウムまたは、塩化マグネシュウムの水溶液を高速５００〜７００ｒｐｍで攪拌しながら糸状に徐々に添加すると微細な繊維状の含水着色ゲル粒子となすことができる。
【００１６】
ジェランガムの鱗片状着色ゲル粒子は、例えば、１５ｃｍの外径の円筒形スポンジを５００ｒｐｍに回転したスポンジ内筒より被ゲル化液を連続注入して飛散させる、飛散した粒子は塩化カルシュウム又は、塩化マグネシュウムのゲル化液に一部浸漬され回転するドラムの浸漬以外の表面のゲル化液が薄層で覆われている箇所に飛着させれば３〜４ｍｍの鱗片状ゲル着色粒子となり、７００ｒｐｍでスポンジを回転させれば１〜２ｍｍの鱗片状ゲル着色粒子が作出される。言うまでもなく該スポンジの気孔の大きさ、ゲル化液の濃度、スポンジの回転速度、飛散してより飛着までの距離等により鱗片状ゲル着色粒子の径と厚さを任意に調節することができる。
【００１７】
ジェランガムのゲル着色粒子は、色調の異なった複数のゲル着色粒子の組み合わせができる。又、形状の異なった粒子の組み合わせがより効果的である。例えば、繊維状着色ゲル粒子と鱗片状ゲル着色粒子を併用することで、従来の多彩の柄模様とは異なり複雑で柄の偏在の少なく美麗で塗布作業性の優れた塗材となすことができた。さらにジェランガムの繊維状および／または鱗片状の含水透明ゲル粒子を併用することで色調、奥行きをもたせ模様を作り出すことができる。
【００１８】
本願発明で使用するジェランガムの含水着色ゲル粒子を含有する多彩被覆組成物は、それぞれ別個に作出された各粒子を個別にまたは、色調の種々も含めて組み合わせ合成樹脂エマルジョンとの等量または、用途または目的によってはどちらかに比重をかけた配合で組み合わせることで美しい仕上がりとなる多彩模様被覆組成物ができる。
【００１９】
含水ゲルの被覆材としての問題点は示しているとおり含水量が多く乾燥に時間を要することである。したがって、含水量が少なく乾燥を速めるには形状を小さくすることが望ましい。単に形状を小さくすることでは大きな柄模様ができないことになる。このような問題を解決するには、形状を鱗片状にすれば粒子の形状は大きく保ちながら体積を小さくし目的の含水量を少なくし乾燥を速めることができる。
【００２０】
鱗片状粒子の良好な今１つの素晴らしい特性は被覆時のノーズルよりの射出である。一般には２ｍｍのノーズルからは粒子径は２ｍｍ以上の粒子の吐出は困難であるが、鱗片状粒子は吐出時に変形して２ｍｍのノーズルより５〜６ｍｍの粒子径の着色ゲル鱗片状粒子の吐出が容易である。このことは、特定の塗装機の必要がなく、市販のごく一般的な吹き付け塗装機を用いて容易に被覆することができる。また、被塗面に塗布された比較的大きな粒子は鱗片状ゲル粒子の場合は良く付着するが、塊状であれば吹き付け時の空気により移動して柄模様の不均一をより拡大する。多くの多彩模様塗料の今日までに解決し得なかった欠陥の１つでもある。
【００２１】
本発明の多彩模様塗料はさらにアルギン酸ソーダ、アルブメン、カゼイン、ポリビニールアルコール等の水溶性高分子化合物をゲル化させた鱗片状有色ゲル粒子を配合することができる。
これは以下のようにして製造することができる。
上記水溶性高分子化合物の水溶液を、製造過程のゲル化に影響を及ぼさない顔料、レーキ、染料等またはそれらの水分散体で着色し、使用する用途に合致する合成樹脂エマルジョンを選択して添加攪拌して粘調なコロイド液とし、これを平滑な面に粒子ガンを用いて粒子状に吹き付け吹き付け、直ちにギ酸、または塩酸の水溶液中に浸漬してゲル化させる。このようにして製造した鱗片状ゲル粒子は、金属網でロ別し、なお長期に該鱗片状ゲル粒子の安定化を図る目的で、塩化カルシウム、硫酸アルミニウム、硫酸亜鉛、塩化バリウム、グリオキザール等の水溶液に浸漬、放置し水洗する。水洗後の鱗片状着色ゲル粒子は金属網で鱗片状着色ゲル粒子が安定な程度の水分を残す状態までロ別脱水する。水洗、ロ別、脱水後鱗片状有色ゲル粒子を得る。
【００２２】
【実施例】
本願発明の詳細を実施例で説明する。本願発明はこれら実施例によって何ら限定されるものではない。
【００２３】
0003840280.tif 000003
水を攪拌しながらジェランガムを分散し９０℃に加熱溶解する、放冷後攪拌しながら合成樹脂ウレタンアクリルエマルジョン９．８、防腐剤０．２、酸化チタン６０％水分散体５．０を添加する。
0003840280.tif 000004
攪拌溶解する。
配合組成例Ｂ）を５００〜７００ｒｐｍで攪拌しながら、配合例Ａ）を糸状に徐々に添加する。そのようにして作り出された微細繊維状白色ゲル粒子は径が０．１〜０．３ｍｍ、長さが２〜３ｍｍの繊維状の白色ゲル粒子とすることができる。また、酸化チタンの水分体と各種着色顔料を併用することで淡彩色に、酸化チタンの水分散体に替えて各種着色顔料水分散体を使用することで各色の色調の粒子とすることができる。また、着色水分散顔料の添加量を調節することで、粒子の隠蔽力の強弱を調整して目的用途に適合させることができる。粒子の均一化のため全体を４０メッシュの金属網で濾別し粗粒子を取り除く。また、粒子の耐水性を向上する目的で含水着色ゲル粒子組成中の合成樹脂エマルジョンの増量等適宜調整することができる。
【００２４】
0003840280.tif 000005
水を攪拌しながらジュランガムを分散し９０℃に加熱溶解する、放冷後攪拌しながら合成樹脂ウレタンアクリルエマルジョン９．８、防腐剤０．２、酸化チタン６０％水分散体５．０、カーボンブラック２０％水分散体、１．０を添加する
0003840280.tif 000006
攪拌溶解する。
【００２５】
ジェランガムを加温水にて溶解し、アクリルウレタン共重合樹脂エマルジョン、アクリルシリコン共重合樹脂エマルジョン並びに着色顔料の水分散体を均一に混合した。粒子配合組成例２）のＡを、円筒型で連続気孔の硬い多孔質スポンジを回転し、円筒型内部に徐々に配合組成例２）のＡの混合物を注入すれば遠心が与えられ比較的均一な細粒を多量に飛散せしめることができる。飛散された細粒子は、回転するドラムの表面に薄い層状に配合組成例２）のＢの塩化カルシュウム、または塩化マグネシュウムの０．５〜０．１％水溶液で覆われた表面に飛着することで初期鱗片状含水ゲル着色粒子が作り出される。鱗片状ゲル粒子の径の大きさは円筒型連続気孔の硬質スポンジの回転速度の差異により異なる。例えば、１５ｃｍの外径を持った円筒形核スポンジは５００ｒｐｍでは径３〜４ｍｍとなり、７００ｒｐｍでは径１〜２ｍｍの鱗片状ゲル粒子が作出される。核スポンジの気孔の大小によっても鱗片状ゲル粒子の径を調節することができる。また、塩化カルシュウム、塩化マグネシュウムの濃度が高いと厚い鱗片状ゲル粒子となり、濃度が低いと薄い鱗片状ゲル粒子と任意に鱗片状着色ゲル粒子の厚さを調整することができる。粒子の均一化を図るため金属網目の開き２ｍｍで濾過する。
【００２６】
多彩塗材は実施例１、または実施例２で作出された各粒子を個別にまたは、色調の種々も含めて組み合わせ合成樹脂エマルジョンとの等量または、用途または目的によってはどちらかに比重をかけた配合で組み合わせることで美しい仕上がりとなる多彩模様塗材ができる。
【００２７】
0003840280.tif 000007
多彩模様配合組成例２）によるものを用いて被覆すると、微細な繊維状の色調が絡み合った美麗な被覆物となすことができる。
【００２８】
0003840280.tif 000008
上記多彩模様組成例２）によるものを用いて被覆すると、素晴らしい現象（効果、並びに作用）を呈する。
一般的にクリヤー以外の塗材（一般に透明塗料、例えば、木材の木目等素材の状態を表す塗材）に求められる要素としては、視認できる不均一な素地の状態をいかに隠蔽して或る均一性を持った一様な状態にすることが求められている。自然界では例えば、石材のように一部分透過性があり、他の部分が隠蔽されているような組み合わせのものであれば人工的には得難い奥行きが感じられ重厚でより価値あるものとされている。天然の石材が耐久性にも優れ前に述べたような、不均一性であり素材の奥行きが感じられることで高価ではあるが多く使用せられ、且つ、最近では多くの使用が望まれている。そこでこれらの天然素材の感じを人工的に作出することの困難性は、透過性であれば素地の不均一性が露呈し、隠蔽性があれば素地は一様に被覆するのが奥行きのある感じがでない、等いずれか一方しかできず、同時にでき難い事が通常の概念とされていたが、実施例１または実施例２で作出された各粒子を組み合わせて合成樹脂エマルジョンと混合して被覆すれば期待する効果が得られる。
このことは、Ａ）により作出した微細繊維状粒子、Ｂ）により作出された比較的大きな鱗片状着色ゲル粒子の上部を覆い、丁度和紙に木の葉を梳き込んだようにほのかに木の葉が見えるような情緒の或る透明性が得られる。
更に素晴らしいことは、例えば、Ａ）により作出された繊維状白色微細粒子と、Ｂ）により作出された２〜４ｍｍ径の比較的濃色グレーに着色された鱗片状ゲル粒子の４：６の組み合わせのものを、合成樹脂エマルジョンとの混合物を被覆すると、添加された濃色グレーが多段階の色調を呈し到底２色の色調の組み合わせとは思えない効果が醸し出される。
このような効果を作り出す要素として粒子配合組成例１の微細繊維状粒子は隠蔽性に劣り、粒子配合組成例２は隠蔽力があり主として隠蔽力の高い比較的濃色粒子を鱗片状着色ゲル粒子とし、全体の色調とし、隠蔽力の比較的少ない繊維状微細粒子を組み合わせることで前述の効果を達成し得た。
【００２９】
実施例５
多彩模様配合組成例３
ウレタンアクリル合成樹脂エマルジョン５０％品      ３０．０
水                                                １０．０
ヒドロキシメチルセルローズ  ２％水溶液              ５．０
ウレタン系増粘材                                    ０．１
粒子配合組成２（濃色グレー鱗片状ゲル粒子）        ３５．０
粒子配合組成２（白色鱗片状ゲル粒子）              ２０．０
白色鱗片状ゲル粒子は、粒子配合組成例２の酸化チタン６０％水分散体５部を１０部にして、カーボンブラック２０％水分散体を除き隠蔽性を付与した組成との組み合わせにより、多彩模様を被覆すると、各色が独立した色調を呈した従来よりある美麗な多彩模様被覆となすことができるが、多彩模様配合組成例２による多段階な色調とはならない。また当然ウレタンアクリル合成樹脂エマルジョンに限らず各種の合成樹脂エマルジョンが使用可能であり、増粘剤も天然ガム系、会合型の使用も素地の種類、用途により選択できる。
【００３０】
0003840280.tif 000009
水を攪拌しながらジェランガムを分散し９０℃に加熱溶解する、放冷後攪拌しながら合成樹脂ウレタンアクリルエマルジョン９．８、防腐剤０．２を添加する。
0003840280.tif 000010
攪拌溶解する。
粒子の状態では乳白色であるが、合成樹脂エマルジョンと混合塗布乾燥すれば透明となる。
【００３１】
実施例７
粒子配合組成例  ４  は粒子配合組成例２と同様な方法で鱗片状着色ゲル粒子を生産する
0003840280.tif 000011
水を攪拌しながらジェランガムを分散し９０℃に加熱溶解する、放冷後攪拌しながら合成樹脂アクリルエマルジョン９．８、防腐剤０．２、アルミニュームペースト水分散体５．０を添加する。
0003840280.tif 000012
混合攪拌溶解する
【００３２】
実施例８
多彩模様配合組成例４
アクリルシリコン共重合合成樹脂エマルジョン５０％品    ３０．０
水                                                    １０．０
ヒドロキシメチルセルローズ  ２％水溶液                  ５．０
ウレタン系増粘材                                        ０．１
粒子配合組成例１（白色繊維状微細粒子）                ３５．０
粒子配合組成例３（透明繊維状微細粒子）                ２０．０
粒子配合組成例４（鱗片状アルミゲル粒子）              １５．０
多彩模様配合組成例４の組成に透明繊維状微細ゲルを配合することで、鱗片状アルミペーストゲル粒子のような金属の光輝性粒子の分布が被覆時の被覆模様の均一化が図られ効果的である。最も効果が生ずるケースとして次の箇所が上げられる。建築には入り隅、出隅、面の箇所の連続である。この様な箇所に多彩塗料を被覆した場合、従来より避けられない欠陥として入り隅には塗材が多く被覆され、出隅には塗材が少なく、面には比較的に均一に被覆される等、３カ所３様な不均一な被覆がなされていたのが通常であり、今までの多彩模様塗材の普及浸透が阻まれていた、大きな原因でもあった。
【００３３】
今一つ付け加えれば視認できる結果として、模様柄に各箇所相互において柄行きに困っては、見苦しいまでの大幅な差異が生じていたことの解決がなされていなかった。従って、比較的、多彩模様組成中の混合されたゲル着色粒子相互の色調の色差が大きな場合は被覆された柄模様の不均一の差が目立ち易い、従来より、この様な現象を解決するには粘度を調整して塗布量のより均一化を図ること、多彩塗料の吹き付け塗装時の空気による移動を防止する方法として空気の圧力を低めたりして、作業効率は極端に悪くなるがこの様なことが一元的に行われてきた。そこで透明繊維状微細粒子を多彩模様組成に併用することで、柄の不均一な仕上がりが大幅に改善されることが判明した。また、比較的大きな粒子は吹き付け塗装時において吹き付け空気により被塗面に被着後移動することがあるが、鱗片状であることで吹き付け空気による移動が大幅に軽減され、更に、繊維状微細粒子併用に至っては積極的に空気による移動を制し得てより均一に美麗な多彩模様被覆とすることができる。この事がなし得たことで多彩模様塗材に対する問題が一挙に解決された。これらの思想を他にも及ぼし用いれば液状被覆材に対する信頼と、多彩模様塗料の普及が躍進するものと思料される。
【００３４】
【発明の効果】
明らかにかつ容易に視認できる多彩にして平滑な被覆とすることができる多彩模様被覆組成物を提供することができる。吹き付けにより、経済的に、作業が容易に、かつ、画一的な仕上がりで美しい多彩模様の被覆とすることができる多彩模様被覆組成物を提供することができる。入り隅、出隅、面の箇所の連続である建築物に用いた場合にも均一な被覆を形成することができる多彩模様被覆組成物を提供することができる。比較的、多彩模様組成中の混合されたゲル着色粒子相互の色調の色差が大きな場合も柄模様を均一に形成することができる多彩模様被覆組成物を提供することができる。粘度を調整して塗布量のより均一化を図ったり、多彩塗料の吹き付け塗装時の空気の圧力を低めたりすることがなく、比較的大きな粒子であっても吹き付け塗装時において吹き付け空気により被塗面に被着後移動することが少なく、作業効率よく柄模様を均一に被覆することができる多彩模様被覆組成物を提供することができる。粒子の形状は大きく保ちながら体積を小さくすることが可能であり、目的の含水量を少なくし乾燥を速めることができる多彩模様被覆組成物を提供することができる。ジェランガムの含水着色ゲル粒子の色と形と大きさを任意に選択することにより、無限の組み合わせの多彩模様を得ることができる多彩模様被覆組成物を提供することができる。